(57)【要約】【課題】導体の高さとアスペクト比を保持する導体の製造方法を提供する。【解決手段】下地電極上に（Ａ）金属粒子及び（Ｂ）溶媒を含む導体組成物インクをインクジェットし、前記下地電極上に着弾したインク液滴を乾燥処理する導体の製造方法であって、前記下地電極が、基材上に導電性ペーストを印刷形成したパターンを１３０℃以上１５０℃以下で焼成した下地電極、又は電極表面に化学結合する自己組織化単分子膜を形成した下地電極であって、表面エネルギーが３０ｍＮ／ｍ以下であり、前記乾燥処理後の導体の径が前記乾燥前のインク液滴径よりも小さいことを特徴とする導体の製造方法。【選択図】図１
2017117581.tif 000002
【特許請求の範囲】
【請求項１】
下地電極上に（Ａ）金属粒子及び（Ｂ）溶媒を含む導体組成物インクをインクジェットし、前記下地電極上に着弾したインク液滴を乾燥処理する導体の製造方法であって、
前記下地電極が、基材上に導電性ペーストを印刷形成したパターンを１３０℃以上１５０℃以下で焼成した下地電極、又は電極表面に化学結合する自己組織化単分子膜を形成した下地電極であって、表面エネルギーが３０ｍＮ／ｍ以下であり、
前記乾燥処理後の導体の径が前記乾燥前のインク液滴径よりも小さいことを特徴とする導体の製造方法。
【請求項２】
前記インク液滴の乾燥前液滴径が３０μｍ以上５０μｍ以下であり、前記導体の径が２５μｍ以上４０μｍ以下であることを特徴とする請求項１に記載の導体の製造方法。
【請求項３】
前記導体組成物インクを前記下地電極の同位置に複数回インクジェットし、前記複数回のインクジェットのインターバルが３０秒以上２００秒以下であることを特徴とする請求項１又は２に記載の導体の製造方法。
【請求項４】
前記導体組成物インクを前記下地電極の同位置に複数回インクジェットし、前記複数回のインクジェットの着弾ズレを１０μｍ以下にすることにより、導体の高さを高くすることを特徴とする請求項１〜３のいずれかに記載の導体の製造方法。
【請求項５】
前記導体の径が２５μｍ以上４０μｍ以下であり、前記導体の高さが１．５μｍ以上６μｍ以下であることを特徴とする請求項１〜４のいずれかに記載の導体の製造方法。
【発明の詳細な説明】
【技術分野】
【０００１】
本発明は、導体の製造方法に関する。
【背景技術】
【０００２】
インクジェットは、扱える材料の幅が比較的広く、また事前にフォトマスクや金型等の作製を要しない。従来のインクジェット記録方式としては、適時にインク滴を飛翔させるドロップオンデマンド方式として、ピエゾ変換方式、バブルジェット（登録商標）方式、又は（サーマル方式）等の熱変換方式（例えば、特許文献１）等が知られている。
当該インクジェットを用いた立体構造物を作製する試みは様々な方法で行われている。
【０００３】
しかし、インクジェットで立体構造物を作製しようとする場合、解決すべきいくつかの課題が存在する。当該課題の１つは、インクジェットで吐出するのは通常、液体であって、そのままでは立体的に積み重なることはないという課題である。このために、立体構造物とするには吐出した液体を固化させるための別の手段が必要になる。
【０００４】
固化させる手段の１つとして、吐出液体を光硬化性樹脂とすることで、着弾した液滴を硬化させることが提案されている。また、石膏等の粉状の基材に水等のバインダーを吐出し、基材側の材質を固化させることにより、立体構造物を作製する方法も行われている。しかし、これらいずれの方式とも、扱える材質等に制限が存在した。
【０００５】
上記のほか、インクジェット方式を用いた特殊な方法としては、低融点のはんだ合金（鉛スズ合金）をピエゾ型インクジェットで吐出することで、高さ６０μｍ程度の立体構造を形成することも行われている。この方式では、インクとして比重の大きなはんだ合金を用いることで、飛翔液滴の運動エネルギーをある程度大きくしている。しかしながら、液滴の直径は数１０μｍ〜１００μｍ程度であった（例えば、非特許文献１）。
また、はんだを使ったインクジェットによる立体構造物形成では、着弾時の温度低下による固化を利用している（例えば、特許文献２及び特許文献３）。従って、はんだを使った手法では、吐出する流体の種類が、融点によって制約されてしまう。
【０００６】
電界を用いて成膜する方法としては、静電塗装等が知られているが、これは均一に強固な塗膜を得ることを目的としたもので、立体構造の形成はできない。
【０００７】
従来のインクジェット方式では、超微細な立体構造物、例えば山形の微構造物の作製は難しい。微細な立体構造物、なかでもアスペクト比（構造物の断面もしくは底面の短径に対する高さ方向の長さの比（高さ／断面直径））の高い構造物は、ナノテクノロジーをはじめ、例えば、表面実装基材におけるスルーホールや、バンプ等多くの応用用途がある。例えば、特許文献３には、断面直径が２５μｍの柱状立体構造物をバンプとして利用し、積層集積回路ユニットを製造する方法が開示されているが、さらに精度よく、しかも微細化することができれば、より小型かつ高密度の集積回路の製造も可能となる。
【０００８】
微少量の液体の吐出を実現するためにノズルを微細化した静電吸引型のインクジェットが開発されている（例えば、特許文献４及び特許文献５）。しかし、これらは、いずれも微少量の液体を、液体状態又はその噴霧状態として取り出すことを目的としており、立体構造の形成には応用できない。また、開示されているノズルの径は数十μｍであり、微細化の点からも満足できるものではない。
【０００９】
特許文献６は、微細液滴をノズルから吐出、飛翔させ、立体構造物の頂点にノズル電界を集中させ、順次飛翔液滴を堆積させることで、立体構造物の直径を１５μｍ以下、かつアスペクト比２以上とするプロセス、及び立体構造物を開示する。しかし、この手法では、１ノズルで１カ所ずつ形成していく必要があるため、微細構造物形成に長時間を要し、生産性が低い問題があった。
【００１０】
上記のように、インクジェット及びそれを利用した立体構造形成方法が考案されているが、着弾精度、微細性もしくは扱える材料等において十分とはいえず、これらの点を解決する方法が必要とされている。
【先行技術文献】
【特許文献】
【００１１】
【特許文献１】特公昭６１−５９９１１号公報
【特許文献２】米国特許第５，７３６，０７４号明細書
【特許文献３】米国特許第６，１１４，１８７号明細書
【特許文献４】特表２００２−５３８４６１号公報
【特許文献５】特開２００１−３８９１１号公報
【特許文献６】特開２０１０−１７９４５７号公報
【非特許文献】
【００１２】
【非特許文献１】エレクトロニクス・マニュファクチュアリング（Ｅｌｅｃｔｒｏｎｉｃｓ  Ｍａｎｕｆａｃｔｕｒｉｎｇ），ＭｉｃｒｏＦａｂ  Ｔｅｃｈｎｏｌｏｇｉｅｓ，Ｉｎｃ．，Ｄ．Ｊ．Ｈａｙｅｓ，Ｗ．Ｒ．Ｃｏｘ  ａｎｄ  Ｍ．Ｅ．Ｇｒｏｖｅ，Ｊ．８（１９９８）２０９
【発明の概要】
【発明が解決しようとする課題】
【００１３】
本発明は、導体の高さとアスペクト比を保持する導体の製造方法の提供を目的とする。
【課題を解決するための手段】
【００１４】
本発明によれば、以下の導体の製造方法が提供される。
１．下地電極上に（Ａ）金属粒子及び（Ｂ）溶媒を含む導体組成物インクをインクジェットし、前記下地電極上に着弾したインク液滴を乾燥処理する導体の製造方法であって、
前記下地電極が、基材上に導電性ペーストを印刷形成したパターンを１３０℃以上１５０℃以下で焼成した下地電極、又は電極表面に化学結合する自己組織化単分子膜を形成した下地電極であって、表面エネルギーが３０ｍＮ／ｍ以下であり、
前記乾燥処理後の導体の径が前記乾燥前のインク液滴径よりも小さいことを特徴とする導体の製造方法。
２．前記インク液滴の乾燥前液滴径が３０μｍ以上５０μｍ以下であり、前記導体の径が２５μｍ以上４０μｍ以下であることを特徴とする１に記載の導体の製造方法。
３．前記導体組成物インクを前記下地電極の同位置に複数回インクジェットし、前記複数回のインクジェットのインターバルが３０秒以上２００秒以下であることを特徴とする１又は２に記載の導体の製造方法。
４．前記導体組成物インクを前記下地電極の同位置に複数回インクジェットし、前記複数回のインクジェットの着弾ズレを１０μｍ以下にすることにより、導体の高さを高くすることを特徴とする１〜３のいずれかに記載の導体の製造方法。
５．前記導体の径が２５μｍ以上４０μｍ以下であり、前記導体の高さが１．５μｍ以上６μｍ以下であることを特徴とする１〜４のいずれかに記載の導体の製造方法。
【発明の効果】
【００１５】
本発明により、導体の高さとアスペクト比を保持する導体の製造方法を提供することができる。
【図面の簡単な説明】
【００１６】
【図１】本発明の導体の製造方法の一実施形態を示す図である
【図２】インク液滴の液滴端が固定されてしまう場合の乾燥後に得られる成形体を示す図である。
【発明を実施するための形態】
【００１７】
本発明の導体の製造方法では、表面エネルギーが３０ｍＮ／ｍ以下の下地電極上に、（Ａ）金属粒子及び（Ｂ）溶媒を含む導体組成物インクをインクジェットし、下地電極上に着弾したインク液滴を乾燥処理して導体を形成する。
本発明の製造方法により得られる乾燥処理後の導体は、その導体径が乾燥前のインク液滴の液滴径よりも小さい。これは、下地電極上に着弾したインク液滴の液滴端が固定されず、インク液滴の溶媒乾燥に伴って液滴の収縮が起こるためである。
【００１８】
本発明の導体の製造方法は、導体作製に要するエネルギー消費量を極めて小さくすることができ、フォトマスクの作製や、金型の製作といった事前準備が不要で、試作を容易とすることができる。しかも、必要な場所に必要なだけの量の資源を投入できるという利点がある。また得られる導体は、電子材料等さまざまな微細構造物に活用することができる。
【００１９】
以下、本発明の好適な実施形態の１つを、図面等を参照しながら詳細に説明する。各図においては、同一又は相当部分には同一符号を付し、重複する説明は省略する場合がある。また、上下左右等の位置関係は、特に断らない限り、図面に示す位置関係に基づくものとする。加えて、図面の寸法比率は図示の比率に限られるものではなく、本発明の内容を理解しやすくするために適宜各構成の形状等を誇張して示している。
また、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、本発明の導体の製造方法の一実施形態を示す図である。
図１（Ａ）では、下地電極１０に表面処理を施して、下地電極１０の表面エネルギーを３０ｍＮ／ｍ以下としている。下地電極の表面エネルギーを３０ｍＮ／ｍ以下とすることで、後述する導体組成物インクの液滴が下地電極に着弾した際に、インク液滴の液滴端が固定されず、溶媒乾燥とともにインク液滴の底面積の減少が促される。これにより、得られる導体の導体径がインク液滴の液滴径よりも小さくなり、高いアスペクト比を有する導体を形成することができる。
尚、下地電極の表面エネルギーの下限は特に限定されないが、例えば２０ｍＮ／ｍである。
【００２１】
下地電極は、例えば基材上に形成される。ここで下地電極は、基材上に直接形成されてもよく、基材と下地電極との間に他の層を介してもよい。
基材は、絶縁体及び導体のいずれでもよく、例えばガラス基材等の可撓性を有さないリジット基材、及び、プラスチック樹脂からなるフィルム等の可撓性を有するフレキシブル基材が挙げられる。当該プラスチック樹脂としては、例えば、ポリエチレンテレフタラート（ＰＥＴ）、ポリエチレンナフタレート（ＰＥＮ）、ポリエーテルサルホン（ＰＥＳ）、ポリイミド（ＰＩ）、ポリエーテルエーテルケトン（ＰＥＥＫ）、ポリカーボネート（ＰＣ）、ポリフェニレンサルファイド（ＰＰＳ）及びポリエーテルイミド（ＰＥＩ）等が挙げられる。また、基材は、単層であってもよく、上記からなる積層体であってもよい。
【００２２】
下地電極を構成する材料としては、所望の導電性を有する材料であれば特に限定されず、例えば、Ｔａ、Ｔｉ、Ａｌ、Ｚｒ、Ｃｒ、Ｎｂ、Ｈｆ、Ｍｏ、Ａｕ、Ａｇ、Ｐｔ、Ｃｕ、Ｍｏ−Ｔａ合金、Ａｇ合金、Ｃｕ合金、Ａｌ合金等の金属材料；酸化インジウムスズ、酸化インジウム亜鉛等の透明導電性無機材料を含む導電性無機材料；ＰＥＤＯＴ／ＰＳＳ（ポリエチレンジオキシチオフェン／ポリスチレンスルホン酸）等の導電性有機材料を用いることができる。
【００２３】
下地電極は、導電性微粒子を含む導電性ペーストからなる薄膜又は導電性ペーストからなる配線パターンでもよい。下地電極の平面視形状は、用途に応じて適宜選択することができ、例えば、ライン形状や電極パッドに用いられるパッド形状等が挙げられる。
導電性ペーストが含む導電性微粒子としては、後述する導体組成物インクが含む金属粒子と同じものを適宜選択して用いることができる。また、導電性ペーストが含む導電性微粒子以外の他の成分は、公知の成分でよく、例えば後述する導体組成物インクの溶媒及び他の任意成分を適宜選択して用いればよい。
【００２４】
下地電極の形成方法としては、一般的な電極の形成方法と同様とすることができる。具体的には、基材上全面に下地電極材料からなる導電層を形成した後、フォトリソグラフィ法を用いて所定のパターンにエッチングする方法が挙げられる。
基材上全面に導電層を形成する方法としては、真空蒸着法、スパッタ法、イオンプレーティング法等のＰＶＤ法、ＣＶＤ法等が挙げられる。
また、他の下地電極の形成方法としては、導電性ペーストを用いた印刷方法により形成することができる。印刷法としては、例えば、インクジェット法、スクリーン印刷法、フレキソ印刷法、グラビアオフセット印刷法、反転オフセット印刷法等が挙げることができる。
【００２５】
下地電極の厚みとしては、所望の導電性を有することができれば特に限定されないが、例えば、３０ｎｍ以上５０００ｎｍ以下であることが好ましく、５０ｎｍ以上２０００ｎｍ以下であることがより好ましく、２００ｎｍ以上２０００ｎｍ以下であることが特に好ましい。
尚、本実施形態において、「厚み」は、一般的な測定方法によって得られる厚みをいう。厚みの測定方法としては、例えば、触針で表面をなぞり凹凸を検出することによって厚みを算出する触針式の方法や、透過型電子顕微鏡（ＴＥＭ）、走査型電子顕微鏡（ＳＥＭ）等による観察像を測定する方法、分光反射スペクトルに基づいて厚みを算出する光学式の方法等が挙げられる。
尚、厚みとして、対象となる構成の複数箇所における厚み測定結果の平均値が用いられてもよい。
【００２６】
下地電極の表面エネルギーを３０ｍＮ／ｍ以下とする表面処理としては、下地電極表面に化学結合する自己組織化単分子膜（ＳＡＭ）を形成する方法が挙げられる。
また、下地電極が基材上に導電性ペーストを印刷形成したパターンである場合、当該導電性ペーストを１３０℃以上１５０℃以下で焼成することで表面エネルギーが３０ｍＮ／ｍ以下の下地電極とすることができる。
【００２７】
下地電極表面に化学結合する自己組織化単分子膜を形成して、表面エネルギーを３０ｍＮ／ｍ以下とする場合、当該自己組織化単分子膜としては、例えばフッ素含有チオール化合物の利用があげられる。フッ素含有チオール化合物としては、芳香環を有するフッ素含有チオール化合物、フッ化部を持つアルカンチオール等が挙げられる。これらの中でも、金属粒子の表面修飾性から、芳香環（好ましくは、ベンゼン環）を有する炭素数６〜２０の範囲内のフッ素含有チオールからなる群から選ばれる少なくとも１つの化合物が好ましい。
芳香環を有する炭素数６〜２０の範囲内のフッ素含有チオールとしては、具体的には、トリフルオロメチルベンゼンチオール（例えば、４−トリフルオロメチルベンゼンチオール、３−トリフルオロメチルベンゼンチオール）、ペンタフルオロベンゼンチオール、２，３，５，６−テトラフルオロベンゼンチオール、２，３，５，６−テトラフルオロ−４−（トリフルオロメチル）ベンゼンチオール、２，３，５，６−テトラフルオロ−４−メルカプト安息香酸メチルエステル、３，５−ビストリフルオロメチルベンゼンチオール、４−フルオロベンゼンチオール及び１１−（２，３，４，５，６−ペンタフルオロベンジルオキシ）−１−ウンデカンチオール等が挙げられる。
これらフッ素含有チオール化合物を用いて、公知の方法で下地電極上に自己組織化単分子膜を形成するとよい。これにより下地電極の表面エネルギーを３０ｍＮ／ｍ以下とすることができる。
【００２８】
尚、本実施形態における下地電極の表面エネルギーは、例えば、測定対象上に１マイクロリットルの液体を滴下し、滴下した液滴の形状を側面より観測し、液滴と測定対象とのなす角を計測することにより接触角を測定し、各溶媒にて測定した接触角の値から北崎、畑の拡張Ｆｏｗｋｅｓ式に基づく幾何学平均法による解析（北崎寧昭、畑敏雄ら、日本接着協会誌、第８巻（３）１３１−１４１頁（１９７２年））で求めた値を言う。
本実施形態における接触角は、例えば、井元製作所製接触角測定装置や、協和界面科学製接触角計ＤＭ−９０１を用いて測定することができる。
【００２９】
図１（Ｂ）では、導体組成物インク２０をインクジェットし、下地電極１０上にインク液滴３０が着滴している。下地電極１０上のインク液滴３０は揺れが収まった状態である。
【００３０】
導体組成物インクは、（Ａ）金属粒子及び（Ｂ）溶媒を含む。
金属粒子を構成する金属としては、銀、銅、水銀、スズ、インジウム、ニッケル、パラジウム、白金及び金等が挙げられる。金属粒子は、これらのうち１種の金属粒子を単独で用いてもよく、２種以上の金属粒子を併用してもよい。これらの中でも、銀が特に好ましい。これら以外に、インジウム錫酸化物等からなる金属酸化物の粒子も用いることができる。
金属粒子は、平均粒子径１０ｎｍ以上１０００ｎｍ以下の金属粒子であることが好ましく、平均粒子径１０ｎｍ以上１００ｎｍ以下の金属ナノ粒子であることがより好ましい。また、金属粒子には直径５０ｎｍ以下の金属ナノワイヤーを含んでもよい。
上記金属粒子の平均粒径測定は、透過型電子顕微鏡（ＴＥＭ）観察により測定が可能である。具体的には、５０個程度の粒子を含む視野において、全ての粒子の投影面積円相当径を測定し、その平均を算出する方法が挙げられる。
【００３１】
金属粒子の含有量は、導体組成物インク全量に対して１５質量％以上７０質量％以下であることが好ましく、２０質量％以上５０質量％以下であることがより好ましい。金属粒子の含有量が当該範囲内であれば、より効率よく導体が形成できる。
【００３２】
（Ｂ）溶媒は、（Ａ）金属粒子を分散又は溶解させるものであり、水、アルコール系溶媒（モノアルコール系溶媒、ジオール系溶媒、多価アルコール系溶媒等）、炭化水素系溶媒、ケトン系溶媒、エステル系溶媒、エーテル系溶媒、グライム系溶媒、ハロゲン系溶媒等が挙げられる。これらの溶媒は、１種を単独で用いてもよく、２種以上を混合して用いてもよい。
【００３３】
溶媒の含有量は、導体組成物インク全量に対して、２５質量％以上８５質量％以下であることが好ましく、５０質量％以上８０質量％以下であることがより好ましい。溶媒の含有量が上記範囲内であれば、導体組成物インクを適正に塗布できる。
【００３４】
本実施形態における導体組成物インクは、上述した（Ａ）金属粒子及び（Ｂ）溶媒の他に、任意の成分を含んでいてもよい。
任意成分としては、例えば撥液剤、分散剤等が挙げられる。
任意成分の合計含有量は、導体組成物インク全量に対して、１０質量％以下であることが好ましい。
【００３５】
導体組成物インクの下地電極着弾後の液滴径は、３０μｍ以上５０μｍ以下であると好ましく、３５μｍ以上４５μｍ以下であるとさらに好ましい。尚、本実施形態において「液滴径」とは、下地電極とインク液滴が接する面の中心を通る最も長い線を言う。
【００３６】
図１（Ｃ）では、下地電極１０上のインク液滴３０が、溶媒蒸発によって収縮が起こった状態を示している。
本実施形態では、インク液滴３０の液滴端は固定されず、溶媒蒸発に伴ってインク液滴３０の収縮が起こり、溶媒蒸発前のインク液滴径よりも溶媒蒸発後のインク液滴径を小さくすることができる。ここで、インク液滴の液滴径が３０μｍ以上５０μｍ以下であり、溶媒蒸発後インク液滴の径が２５μｍ以上４０μｍ以下とすると好ましい。この溶媒蒸発後インク液滴の径は、得られる導体の導体径に対応する。
また、収縮に伴い、得られる導体の高さは、インク液滴３０の高さよりも高くすることができる。
尚、インク液滴の液滴端が固定されてしまう場合、乾燥後に得られる成形体は、図２に示す凹型形状となり、高さが低くなってしまう。
【００３７】
図１（Ｄ）は、吐出インターバルをおいて同位置へ導体組成物インク２０をインクジェットした状態である。当該プロセスは任意で設けられる。
吐出インターバルをおいて同位置へ導体組成物インクをインクジェットすることにより、インク液滴の高さのみを積み上げることができ、所望のアスペクト比を有する導体とすることができる。これにより、精度と生産性よく高さの高い導体を製造することができる。
導体組成物インクを複数回同位置へインクジェットする場合における吐出インターバルは、３０秒以上２００秒以下とすると好ましい。
【００３８】
その複数回同位置へのインクジェットにおいて、それぞれの液滴の着弾ズレを１０μｍ以下とすると好ましい。着弾ズレを小さくすることによって、導体径を保ったまま、高さの高い導体を形成する事ができる。
【００３９】
図１（Ｅ）は、下地電極１０上のインク液滴３０を乾燥処理することにより導体４０を形成した状態を示す。
乾燥処理の条件としては、５０℃〜２５０℃で３分〜１時間が好ましい。加熱温度は、低すぎると乾燥せず、高すぎると耐熱性が高い部材を使用する必要があることから１００℃〜１８０℃であることが特に好ましい。時間は、短いほど好ましいが、短すぎると十分乾燥せず導電性が低くなるため１０分〜３０分が特に好ましい。
導体は、導体径が２５μｍ以上４０μｍ以下であり、高さが１．５μｍ以上６μｍ以下とすると好ましい。
【００４０】
本実施形態で得られる導体は、例えばトランジスタアレイにおいて、導体間を電気的に接続するためのヴィアの形成に利用できる。
【実施例】
【００４１】
次に、本発明を実施例及び比較例によりさらに詳細に説明するが、本発明はこれらの例によってなんら限定されるものではない。
【００４２】
実施例１
銀ナノコロイドと水とアルコール系溶媒の混合溶媒を混合して導体組成物インクを調製した。
基材として、ガラス（Ｃｏｒｎｉｎｇ社製のＥａｇｌｅ  ＸＧ、大きさ：４０ｍｍ×４０ｍｍ、厚み：０．７ｍｍ）を準備した。当該基材の表面に印刷法で銀ナノ粒子を用いた導電性ペーストの薄膜を成膜し、１５０℃で焼成を行い、下地電極を形成した。焼成後の下地電極の表面エネルギーを接触角測定法により評価したところ、下地電極の表面エネルギーは２５ｍＮ／ｍであった。
形成した下地電極上に、インクジェット印刷法により、調製した導体組成物インクを印刷し、１８０℃で１５分間焼成することにより、導体を形成した。
ここで、インクジェット後の乾燥前液滴径は４０μｍであり、焼成後の導体径は３０μｍであった。また、導体の高さは、１．８μｍであった。これらは共焦点顕微鏡（レーザーテック社Ｈ１２００）により確認した。
【００４３】
比較例１
銀ナノコロイドと水とアルコール系溶媒を混合して導体組成物インクを調製した。
基材として、ガラス（Ｃｏｒｎｉｎｇ社製のＥａｇｌｅ  ＸＧ、大きさ：４０ｍｍ×４０ｍｍ、厚み：０．７ｍｍ）を準備した。上記基材の表面に印刷法で銀ナノ粒子を用いた導電性ペーストの薄膜を成膜し、２００℃で焼成を行い下地電極を形成した。
上述の下地電極上に、インクジェット印刷法により、調製した導体組成物インクを印刷し、１８０℃で１５分間焼成することにより、導体を形成した。
ここで、インクジェット後の乾燥前液滴径は７０μｍであり、焼成後の導体径も７０μｍのままであった。また、導体の高さは、０．３μｍであった。
【符号の説明】
【００４４】
１０  下地電極
２０  導体組成物インク
３０  インク液滴
４０  導体
【図１】
2017117581.tif 000003
【図２】
2017117581.tif 000004